"a少なくとも1種のC3-C6カルボン酸モノマーの重合残基およびヒドロキシ末端基を含むポリマーであって、5モル未満のスルホン酸モノマーを有するポリマー;並びに、bニトリロ三酢酸、エチレンジアミン四酢酸、ジエチレントリアミン五酢酸、グリシン-N,N-二酢酸、メチルグリシン-N,N-二酢酸、2-ヒドロキシエチルイミノ二酢酸、グルタミン酸-N,N-二酢酸、3-ヒドロキシ-2,2-イミノジスクシナート、S,S-エチレンジアミンジスクシナートアスパラギン酸-二酢酸、N,N’-エチレンジアミンジコハク酸、イミノジコハク酸、アスパラギン酸、アスパラギン酸-N,N-ジアセタート、ベータ-アラニン二酢酸、ポリアスパラギン酸、これらの塩およびこれらの組み合わせからなる群から選択される生分解性ビルダー:を含む、自動食器洗い洗剤組成物。ポリマーが少なくとも1種のC3-C6カルボン酸モノマーの重合残基を少なくとも50重量含む、請求項1に記載の組成物。ポリマーが5,000~50,000のMwを有する、請求項2に記載の組成物。1~8重量のポリマーを含む請求項3に記載の組成物。ポリマーが1モル未満のスルホン酸モノマー残基を有する、請求項4に記載の組成物。ポリマーが、アクリル酸、メタクリル酸およびマレイン酸の重合残基を少なくとも70重量含む、請求項5に記載の組成物。組成物が5~20重量の生分解性ビルダーを含む、請求項6に記載の組成物。ポリマーが50~80重量のアクリル酸、10~30重量のメタクリル酸および5~20重量のマレイン酸を含む、請求項7に記載の組成物。ポリマーが10,000~40,000のMwを有する、請求項8に記載の組成物。メチルグリシン-N,N-二酢酸、グリシン-N,N-二酢酸、グルタミン酸-N,N-二酢酸、これらの塩またはこれらの組み合わせを含む請求項9に記載の組成物。本発明により取り組まれる課題は、混合無機沈着物の形成を低減することができる組成物を見いだすことである。本発明は、a少なくとも1種のC3-C6カルボン酸モノマーの重合残基およびヒドロキシ末端基を含むポリマーであって、5モル未満のスルホン酸モノマーを有するポリマー;並びに、bニトリロ三酢酸、エチレンジアミン四酢酸、ジエチレントリアミン五酢酸、グリシン-N,N-二酢酸、メチルグリシン-N,N-二酢酸、2-ヒドロキシエチルイミノ二酢酸、グルタミン酸-N,N-二酢酸、3-ヒドロキシ-2,2-イミノジスクシナート、S,S-エチレンジアミンジスクシナートアスパラギン酸-二酢酸、N,N’-エチレンジアミンジコハク酸、イミノジコハク酸、アスパラギン酸、アスパラギン酸-N,N-ジアセタート、ベータ-アラニン二酢酸、ポリアスパラギン酸、これらの塩およびこれらの組み合わせからなる群から選択される生分解性ビルダー:を含む、自動食器洗い洗剤組成物に関する。他に示されない限りは、全てのパーセンテージは重量パーセンテージ重量であり、他に示されない限りは全ての温度は°C単位である。重量平均分子量、すなわち、Mwは、当該技術分野において知られているように、ポリアクリル酸標準を使用するゲル浸透クロマトグラフィGPCによって測定される。GPCの技術はW.W.Yau,J.J.Kirkland,D.D.Bly;ウイリーインターサイエンスWiley-Interscience1979のモダンサイズ排除クロマトグラフィModernSizeExclusionChromatography、および物質の特徴付けおよび化学分析の指針AGuidetoMaterialsCharacterizationandChemicalAnalysisJ.P.Sibilia;VCH,1988、81~84ページに詳細に論じられている。本明細書において報告される分子量はダルトンの単位である。本明細書において使用される場合、用語メタアクリルはアクリルまたはメタクリルをいう。好ましくは、生分解性ビルダーはナトリウム塩、カリウム塩またはリチウム塩;好ましくはナトリウム塩またはカリウム塩;好ましくはナトリウム塩として存在する。好ましい生分解性ビルダーには、グリシン-N,N-二酢酸、メチルグリシン-N,N-二酢酸、2-ヒドロキシエチルイミノ二酢酸、ポリアスパラギン酸、イミノジコハク酸、3-ヒドロキシ-2,2-イミノジスクシナート、グルタミン酸-N,N-二酢酸およびこれらの塩が挙げられる。好ましくは、本組成物は、リン非含有であり、すなわち、本組成物は0.5重量未満、あるいは0.2重量未満、あるいは0.1重量未満のリン元素リンとしてしか含まず、あるいは検出可能なリンを含まない。好ましくは、本組成物は低リン酸塩であり、すなわち本組成物は0.5~3重量、好ましくは0.5~1.5重量のリン元素リンとしてを含む。好ましくは、本組成物は2重量未満、好ましくは1重量未満、好ましくは0.5重量未満、好ましくは0.2重量未満、好ましくは0.1重量未満の低分子量1,000未満のホスホナート化合物例えば、1-ヒドロキシエチリデン-1,1-ジホスホン酸HEDP、および塩を含む。C3-C6カルボン酸モノマーは、1または2個のカルボン酸基を有するモノエチレン性不飽和化合物、例えば、メタアクリル酸、マレイン酸、フマル酸、イタコン酸、無水マレイン酸、クロトン酸などである。好ましくは、ポリマーは少なくとも1種のC3-C6カルボン酸モノマーの重合残基を少なくとも50重量、好ましくは少なくとも60重量、好ましくは少なくとも70重量、好ましくは少なくとも80重量、好ましくは少なくとも85重量、好ましくは少なくとも90重量、好ましくは少なくとも95重量、好ましくは少なくとも98重量、好ましくは少なくとも99重量含む。好ましくは、C3-C6カルボン酸モノマーはC3-C4カルボン酸モノマーであり、好ましくはメタアクリル酸およびマレイン酸から選択されるものであり;好ましくはC3-C6カルボン酸モノマーはメタクリル酸、アクリル酸およびマレイン酸を含む。好ましくは、ポリマーは55~80重量のアクリル酸、10~30重量のメタクリル酸および5~20重量のマレイン酸を含み;好ましくは、60~75重量のアクリル酸、15~25重量のメタクリル酸および7~15重量のマレイン酸を含み;好ましくは、65~72重量のアクリル酸、15~25重量のメタクリル酸および8~13重量のマレイン酸を含む。好ましくはヒドロキシ末端基は過酸化水素を含む開始剤を用いて構成モノマーを重合することにより製造されるものである。この方法によって製造される場合、ポリマーはヒドロキシ末端基を有するものの他に、スルファート末端基を有するポリマー鎖を有することが予想される。スルホン酸モノマーは炭素-炭素二重結合およびスルホン酸またはそのアルカリ金属もしくはアンモニウム塩を有するモノマーである。好ましくは、ポリマーは3モル未満、好ましくは2モル未満、好ましくは1モル未満、好ましくは0.5モル未満、好ましくは0.1モル未満のスルホン酸モノマーを含む。スルホン酸モノマーとしては、スルホンアクリル系モノマー、例えば、2-アクリルアミド-2-メチルプロパンスルホン酸AMPS、アリルオキシベンゼンスルホン酸、メタリルスルホン酸およびメタアリルオキシベンゼンスルホン酸、並びにこれらの塩が挙げられる。ポリマー中に存在しうる他の重合されたモノマー残基には、例えば、非イオン性メタアクリラートエステル、カチオン性モノマー、モノ不飽和ジカルボキシラート、飽和メタアクリルアミド、ビニルエステル、ビニルアミド例えば、N-ビニルピロリドン、スルホン化モノマー、スチレンおよびα-メチルスチレンが挙げられうる。組成物中の生分解性ビルダーの全重量は、組成物の全重量の2~40重量である。好ましくは、生分解性ビルダーの全重量は少なくとも5重量、好ましくは少なくとも7重量、好ましくは少なくとも8重量、好ましくは少なくとも9重量、好ましくは少なくとも10重量である。好ましくは、生分解性ビルダーの全重量は35重量以下、好ましくは30重量以下、好ましくは25重量以下、好ましくは20重量以下、好ましくは17重量以下、好ましくは15重量以下、好ましくは14重量以下、好ましくは13重量以下、好ましくは12重量以下である。好ましくは、組成物はアルカリ金属のクエン酸塩、炭酸塩、重炭酸塩および/またはアミノカルボン酸塩をさらに含む。好ましくは、アルカリ金属クエン酸塩の量は0.01~40重量、好ましくは35重量以下、好ましくは30重量以下、好ましくは25重量以下、好ましくは20重量以下である。好ましくは、ポリマーはアクリル酸のエステルもしくはメタクリル酸のエステルの重合残基を40重量以下、好ましくは30重量以下、好ましくは20重量以下、好ましくは10重量以下、好ましくは5重量以下、好ましくは2重量以下、好ましくは1重量以下、好ましくは0.5重量以下含む。好ましくは、ポリマーはメタアクリル酸およびマレイン酸から選択されるモノマーの重合残基を少なくとも70重量、並びにアクリル酸のエステルもしくはメタクリル酸のエステルの重合残基を30重量以下含み;好ましくは、メタアクリル酸およびマレイン酸から選択されるモノマーの重合残基を少なくとも80重量、並びにアクリル酸のエステルもしくはメタクリル酸のエステルの重合残基を20重量以下含む。好ましくは、ポリマーは1,000~90,000のMwを有する。好ましくは、Mwは少なくとも2,000、好ましくは少なくとも3,000、好ましくは少なくとも5,000、好ましくは少なくとも7,000、好ましくは少なくとも10,000である。好ましくは、Mwは70,000以下、好ましくは50,000以下、好ましくは40,000以下、好ましくは30,000以下、好ましくは20,000以下である。ポリマーは、自動食器洗い機における不溶性沈着物を抑制するのに有用な他のポリマー、例えば、アクリル酸、メタクリル酸、マレイン酸もしくは他の二酸モノマー、アクリル酸のエステルもしくはメタクリル酸のエステル、例えば、ポリエチレングリコールエステル、オレフィンモノマー、スチレンモノマー、AMPSおよび他のスルホン酸モノマー、並びに置換アクリルアミドもしくは置換メタクリルアミドの残基の組み合わせを含むポリマーなどと組み合わせて使用されうる。本発明のポリマーは、アクリル系モノマーの重合についての何らかの既知の技術、例えば、溶液重合および乳化重合によって製造されることができ、溶液重合が好ましい。好ましくは、開始剤はリンを含まない。好ましくはポリマーは1重量未満、好ましくは0.5重量未満、好ましくは0.1重量未満のリンを含み、好ましくはポリマーはリンを含まない。ポリマーは水溶性溶液ポリマーの形態、スラリー、乾燥粉体もしくは顆粒、または他の固体形態であることができる。自動食器洗い洗剤組成物の他の成分には、例えば、界面活性剤、酸素および/または塩素漂白剤、漂白活性化剤、酵素、抑泡剤、着色剤、香料、抗バクテリア剤およびフィラーが挙げられうる。典型的な界面活性剤量は使用される具体的な界面活性剤に応じて変化するが、典型的には0.1重量~10重量、好ましくは0.5重量~5重量である。錠剤または粉体におけるフィラーは不活性で水可溶性の物質であり、典型的には、ナトリウム塩もしくはカリウム塩、例えば、硫酸ナトリウムもしくは硫酸カリウムおよび/または塩化ナトリウムもしくは塩化カリウムであり、典型的には、0重量~75重量、好ましくは5重量~50重量、好ましくは10重量~40重量の範囲の量で存在する。ゲル配合物におけるフィラーは、上述したものおよび水を含むことができる。香料、染料、抑泡剤、腐蝕抑制剤、酵素および抗バクテリア剤は通常、合計で、組成物の5重量以下の量である。好ましくは、組成物は過炭酸塩を5~20重量、好ましくは7~15重量、好ましくは8~13重量含む。好ましくは、組成物は水中1重量で少なくとも9、好ましくは少なくとも10.5のpHを有し;好ましくは、pHは12.5以下、好ましくは11.5以下である。好ましくは、組成物は38重量以下、好ましくは36重量以下、好ましくは34重量以下、好ましくは32重量以下の全炭酸塩すなわち、炭酸塩、重炭酸塩および過炭酸塩;並びに、少なくとも12重量、好ましくは少なくとも14重量、好ましくは少なくとも16重量、好ましくは少なくとも18重量のクエン酸塩を含み;好ましくは全炭酸塩は少なくとも25重量であり、クエン酸塩は25重量以下である。好ましくは、組成物は少なくとも2重量、好ましくは少なくとも4重量、好ましくは少なくとも6重量、好ましくは少なくとも8重量のケイ酸塩類例えば、シリケート、ジシリケートを含む。組成物は典型的な形態、例えば、錠剤、粉体、モノドースmonodose、多コンポーネントモノドース、小袋、ペースト、液体もしくはジェルで配合されうる。組成物は、典型的な自動食器洗い機についての典型的な操作条件下で使用されうる。洗浄プロセス中の典型的な水温は好ましくは20°C~85°C、好ましくは30°C~70°Cである。組成物の典型的な濃度は、食器洗い機における全液体のパーセンテージとして0.1~1重量、好ましくは0.2~0.7重量である。好適な製品形態および添加時点の選択に関して、組成物はプレ洗浄、主洗浄、最後から二番目のすすぎ、最終すすぎ、またはこれらのサイクルの何らかの組み合わせにおいて存在することができる。本発明のポリマーは食器洗い洗剤に多くの方法で配合されうる。例えば、ポリマーは無機ビルダー、生分解性ビルダー、フィラー、界面活性剤、漂白剤、酵素などと配合されることができた。あるいは、例えば、ポリマーは界面活性剤、クエン酸、溶媒および他の任意成分と配合されることができた。さらに、洗浄サイクル中で生分解性ビルダーとは異なる点で放出するように、ポリマーは設計された単位投与製品の中の1以上の区画に配置されることができた。好ましくは、組成物は0.5~12重量の前記ポリマーを含む。好ましくは、組成物は少なくとも1重量、好ましくは少なくとも1.5重量、好ましくは少なくとも2重量、好ましくは少なくとも2.5重量のポリマーを含む。好ましくは、組成物は10重量以下、好ましくは8重量以下、好ましくは6重量以下、好ましくは5重量以下、好ましくは4重量以下のポリマーを含む。本発明のポリマーはスルホン酸モノマーから製造されたポリマーとブレンドされることができる。ポリマー合成:比較ポリマーCの合成:機械式攪拌機、加熱マントル、熱電対、凝縮器、並びにモノマー、開始剤および鎖調節剤の添加のための入口を備えた2リットルの丸底フラスコに、38グラムの無水マレイン酸および345グラムの脱イオン水を入れた。この混合物を攪拌するようにセットし、72°C±2°Cに加熱した。一方、315グラムの精製glacialアクリル酸および90グラムのメタクリル酸のモノマー溶液をメスシリンダーに入れ、フラスコへの添加のために完全に混合した。12.4グラムの過硫酸ナトリウムの開始剤溶液を45グラムの脱イオン水に溶解させ、ケトルへの添加のためのシリンジに入れた。67.5グラムの脱イオン水に溶解した27グラムのピロ亜硫酸ナトリウムの鎖調節剤溶液が、ケトルへの添加のためのシリンジに入れられた。鎖調節剤プレチャージ溶液は、8グラムの脱イオン水に1.08グラムのピロ亜硫酸ナトリウムを溶解することにより製造され、取っておいた。0.15硫酸鉄七水和物溶液5.81グラムのプロモーター溶液がバイアルに入れられ、取っておかれた。ケトル内容物が72°Cの反応温度に到達したら、プロモーター溶液が添加され、次いでピロ亜硫酸ナトリウムプレチャージ溶液が添加された。反応温度が72°Cに回復した後で、モノマー、開始剤および鎖調節剤溶液が開始された。72°Cで、モノマー供給物は90分間にわたって添加され、鎖調節剤共供給物は80分間にわたって添加され、および開始剤共供給物は95分間にわたって添加された。これら供給の完了時に、8グラムの脱イオン水がモノマー供給容器にすすぎとして添加された。反応は72°Cで15分間保持された。一方、0.68グラムのピロ亜硫酸ナトリウムおよび15グラムの脱イオン水のチェイサー溶液が混合され、取って置かれ、0.68グラムの過硫酸ナトリウムおよび15グラムの脱イオン水が混合され、取って置かれた。この保持の完了時に、上記溶液を5分間にわたって線形的に添加し、72°Cで15分間保持した。チェイサー溶液調製が繰り返され、5分間にわたってケトルに添加され、次いで15分間保持された。最終の保持の完了時に、80グラムの脱イオン水の添加で冷却が開始された。50°C以下で、50水酸化ナトリウム溶液420グラムを添加漏斗に入れ、温度を65°C未満に維持するように発熱を制御しつつ、ケトルにゆっくりと添加した。次いで、この漏斗は20グラムの脱イオン水ですすがれた。最終的に、35過酸化水素のスカベンジャー溶液6グラムをケトルに添加した。次いで、反応物は冷却され包装された。最終ポリマーは強制ドラフトオーブン内で150°Cで60分間で測定して40.0の固形分含量を有していた。溶液のpHは5.3であり、最終分子量Mwはゲル浸透クロマトグラフィで測定して16622であった。このポリマーはスルファート/スルホナート末端基を有する。ポリマーAの合成:機械式攪拌機、加熱マントル、熱電対、凝縮器、並びにモノマーおよび開始剤の添加のための入口を備えた2リットルの丸底フラスコに、175グラムの脱イオン水を入れた。この混合物を攪拌するようにセットし、92°C±2°Cに加熱した。一方、210グラムの精製glacialアクリル酸および60グラムのメタクリル酸のモノマー溶液をメスシリンダーに入れ、フラスコへの添加のために完全に混合した。50水酸化ナトリウム41.2グラムを添加した64.9グラムの脱イオン水に25.3グラムの無水マレイン酸を添加することによりマレイン酸ナトリウム共供給物を調製した。ケトルへの添加のために、この溶液をメスシリンダーに入れた。13.2グラムの過硫酸ナトリウムおよび24.0グラムの35過酸化水素の開始剤溶液を40グラムの脱イオン水に溶解させ、次いで、ケトルへの添加のためのシリンジに入れた。5グラムの脱イオン水と混合された過硫酸ナトリウム3.6グラムおよび35過酸化水素4.0グラムの開始剤プレチャージ溶液が取って置かれた。0.15硫酸鉄七水和物26.64グラムのプロモーター溶液がバイアルに入れられ、取っておかれた。ケトル内容物が90°Cの反応温度に到達したら、プロモーター溶液が添加された。温度が91°Cに戻った後で、開始剤再添加物が添加された。ピーク発熱の1分後、共供給溶液が開始された。マレイン酸塩溶液を70分間にわたって添加し、モノマーおよび開始剤共供給物を90分間にわたって添加した。供給の完了時に、4グラムの脱イオン水がモノマー供給容器にすすぎとして添加された。反応は91°Cで15分間維持された。一方、過硫酸ナトリウム1.6グラムおよび脱イオン水15グラムのチェイサー溶液が混合され、取って置かれた。この保持の完了時に、チェイサー溶液は10分間にわたって線形的に添加され、91°Cで15分間保持された。チェイサー溶液調製が繰り返され、5分間にわたってケトルに添加され、次いで20分間保持された。保持の完了時に、25グラムの脱イオン水をケトルに添加し、次いで、反応は70°Cに冷却された。70°Cで、50水酸化ナトリウム溶液80グラムを添加漏斗に入れ、30分間にわたってケトルにゆっくりと添加し、20グラムの脱イオン水をすすぎとして添加した。ケトルのpHは5を超えており、よって、10グラムのピロ亜硫酸ナトリウムおよび25グラムの脱イオン水のマレイン酸スカベンジャー溶液を5分間にわたって添加し、2分間保持した。次いで、追加の水酸化ナトリウム50溶液30グラムをケトルに添加した。この内容物は、亜硫酸塩存在確認のための亜硫酸塩試験ストリップでチェックされ、5グラムのピロ亜硫酸ナトリウムおよび12グラムの脱イオン水の別のマレイン酸スカベンジャー溶液を1回添加でケトルに添加した5°Cの発熱温度を示した。水酸化ナトリウム50溶液の追加の30グラムをケトルに添加した。5グラムのピロ亜硫酸ナトリウムおよび12グラムの脱イオン水の別のマレイン酸スカベンジャー溶液が1回添加でケトルに添加された。残留する亜硫酸塩についてのわずかな存在の表示が達成され、そして35過酸化水素2グラムの最終亜硫酸塩スカベンジャー溶液が添加された。45グラムの脱イオン水の最終希釈剤がケトルに添加され、次いで冷却され包装された。最終ポリマーは強制ドラフトオーブン内で150°Cで60分間で測定して41.4の固形分含量を有していた。溶液のpHは5.4であり、ゲル浸透クロマトグラフィで測定した最終分子量は26607であった。ポリマーBの合成:以下の変更を伴って上記プロセスが繰り返された。18.7グラムの過硫酸ナトリウムおよび41.2グラムの35過酸化水素の開始剤溶液を40グラムの脱イオン水に溶解させ、次いで、ケトルへの添加のためのシリンジに入れた。5グラムの脱イオン水と混合された4.1グラムの過硫酸ナトリウムおよび6.9グラムの35過酸化水素の開始剤プレチャージ溶液を取って置いた。0.15硫酸鉄七水和物溶液33.3グラムのプロモーター溶液をバイアルに入れて、取って置いた。保持の完了時に、45グラムの脱イオン水をケトルに添加し、次いで反応は70°Cに冷却された。70°Cで、50水酸化ナトリウム溶液80グラムを添加漏斗に入れ、30分間にわたってケトルにゆっくりと添加し、20グラムの脱イオン水をすすぎとして添加した。ケトルのpHは5を超えており、ピロ亜硫酸ナトリウム10グラムおよび脱イオン水25グラムのマレイン酸スカベンジャー溶液を5分間にわたって添加し、2分間保持した。次いで、水酸化ナトリウム50溶液の追加の30グラムをケトルに添加した。この内容物は亜硫酸塩の存在確認のための亜硫酸塩試験ストリップでチェックされ、5グラムのピロ亜硫酸ナトリウムおよび12グラムの脱イオン水の別のマレイン酸スカベンジャー溶液が1回添加でケトルに添加された5°Cの発熱温度を示した。pHおよび残留亜硫酸塩は再びチェックされ、水酸化ナトリウム50溶液の追加の30グラムがケトルに添加された。5グラムのピロ亜硫酸ナトリウムおよび12グラムの脱イオン水の別のマレイン酸スカベンジャー溶液を1回添加でケトルに添加した。残留亜硫酸塩についてのわずかな存在の表示が達成されたので、35過酸化水素6グラムの最終亜硫酸塩スカベンジャー溶液が添加された。反応物は次いで冷却され、包装された。最終ポリマーは強制ドラフトオーブン内で150°Cで60分間で測定して40.6の固形分含量を有していた。溶液のpHは5.4であり、ゲル浸透クロマトグラフィで測定した最終分子量は15174であった。比較ポリマーAおよびBはヒドロキシ末端基を有しないポリマーである。ポリマー試験:全てのポリマーは以下に記載されるように2.5重量ポリマー固形分基準でそれらを組み込み、ケンモアクワイエットガードKENMOREQUIETGUARD食器洗い機主洗浄サイクルに固体を添加において、400ppmの硬度2:1=Ca2:Mg2の水を用いて、130°F54.4°Cで、食べ物汚れなしに、5サイクル、グラスを洗浄することによりスケール低減について試験された。グラスはASTM方法3556-85の評定1=清浄、5=重度の膜を用いて1、3および5サイクル後に評価された。膜形成抑制に対するポリカルボン酸塩の効果プロトタイプ1A:ADW粉体w/oABB、シリケートなし膜形成抑制に対するポリカルボン酸塩の効果プロトタイプ1B:ADW粉体w/oABB、w/シリケート膜形成抑制に対するポリカルボン酸塩の効果プロトタイプ1C:ADW粉体w/ABB、シリケートなし膜形成抑制に対するポリカルボン酸塩の効果プロトタイプ1D:ADW粉体w/ABB、w/シリケート膜形成抑制に対するポリカルボン酸塩の効果プロトタイプ1E:ADW粉体w/ABB、シリケートなし、低ソーダ灰膜形成抑制に対するポリカルボン酸塩の効果プロトタイプ1F:ADW粉体w/ABB、w/シリケート、低ソーダ灰TRILONトリロンMは、BASFCorp.から入手可能なメチルグリシン二酢酸の三ナトリウム塩Na3MGDAの水溶液である。ポリマーサンプル:比較ポリマーAMw=2220=90アクリル酸/10マレイン酸、ナトリウム塩、ホスホノ末端基を有する。比較ポリマーBMw=21,000=70アクリル酸/302-アクリルアミド-2-メチル-1-プロパンスルホン酸、ナトリウム塩、スルホナート末端基を有する。比較ポリマーC:開始剤重量=6.24ピロ亜硫酸ナトリウム/2.76過硫酸ナトリウム;重量=70アクリル酸/20メタクリル酸/10マレイン酸;Mw=16,622。ポリマーA:開始剤重量=5.6過硫酸ナトリウムNaPS/3.2H2O2;重量=70アクリル酸/20メタクリル酸/10マレイン酸;Mw=26,607。ポリマーB:開始剤重量=7.6NaPS/5.6H2O2;重量=70アクリル酸/20メタクリル酸/10マレイン酸;Mw=15.174。"